(57)【要約】  本発明は、多層樹脂間の接合と樹脂と金属との間の接合を容易に実現できる異種素材接合体の製造方法および異種素材接合体を提供する。【選択図】  図３
2021528282.tif 000002
【特許請求の範囲】
【請求項１】
一面上に２以上のエッチング溝と、前記エッチング溝に隣接して備えられた突出部とを含む金属基材を用意するステップと、
前記金属基材の一面上に第１樹脂層および第２樹脂層を順次に積層して、積層体を製造するステップと、
前記第２樹脂層の表面上にレーザを照射するステップと、を含み、
８００ｎｍ以上１１００ｎｍ以下のいずれか１つの波長に対して、前記第１樹脂層の光透過率は、２０％以上７０％以下であり、
８００ｎｍ以上１１００ｎｍ以下のいずれか１つの波長に対して、前記第１樹脂層の光透過率は、前記第２樹脂層の光透過率より小さい異種素材接合体の製造方法。
【請求項２】
８００ｎｍ以上１１００ｎｍ以下のいずれか１つの波長に対して、前記第１樹脂層の光吸収率は、２０％以上５０％以下である、請求項１に記載の異種素材接合体の製造方法。
【請求項３】
８００ｎｍ以上１１００ｎｍ以下のいずれか１つの波長に対して、前記金属基材の一面の光反射率は、５０％以下である、請求項１または２に記載の異種素材接合体の製造方法。
【請求項４】
８００ｎｍ以上１１００ｎｍ以下のいずれか１つの波長に対して、前記第２樹脂層の光透過率は、５０％以上８０％以下である、請求項１から３のいずれか一項に記載の異種素材接合体の製造方法。
【請求項５】
前記第１樹脂層の厚さは、０．１ｍｍ以上５ｍｍ以下である、請求項１から４のいずれか一項に記載の異種素材接合体の製造方法。
【請求項６】
前記レーザは、５０Ｗ以上２，０００Ｗ以下の出力のダイオードレーザである、請求項１から５のいずれか一項に記載の異種素材接合体の製造方法。
【請求項７】
前記レーザは、１００μｍ以上５，０００μｍ以下のスポットサイズ、１０ｍｍ／ｓ以上１，０００ｍｍ／ｓ以下の照射速度、および３回以下の照射回数で照射される、請求項１から６のいずれか一項に記載の異種素材接合体の製造方法。
【請求項８】
一面上に２以上のエッチング溝と、前記エッチング溝に隣接して備えられた突出部とを含む金属基材と、
前記金属基材の一面上に順次に積層される第１樹脂層および第２樹脂層と、を含み、
８００ｎｍ以上１１００ｎｍ以下のいずれか１つの波長に対して、前記第１樹脂層の光透過率は、２０％以上７０％以下であり、
８００ｎｍ以上１１００ｎｍ以下のいずれか１つの波長に対して、前記第１樹脂層の光透過率は、前記第２樹脂層の光透過率より小さい異種素材接合体。
【請求項９】
前記第１樹脂層は、前記エッチング溝の内部、前記金属基材の表面と突出部との間に満たされて前記金属基材に接合された、請求項８に記載の異種素材接合体。
【請求項１０】
前記第１樹脂層の厚さは、０．１ｍｍ以上５ｍｍ以下である、請求項８または９に記載の異種素材接合体。
【発明の詳細な説明】
【技術分野】
【０００１】
本明細書は、２０１８年９月２８日付で韓国特許庁に提出された韓国特許出願第１０−２０１８−０１１５９０３号の出願日の利益を主張し、その内容のすべては本発明に組み込まれる。
【０００２】
本発明は、異種素材接合体の製造方法および異種素材接合体に関する。
【背景技術】
【０００３】
一般的に、金属と樹脂のような異種素材間の接合は、各素材固有の物理的、化学的特性と表面状態が異なるため、容易でない場合がほとんどである。このような異種素材間の接合のために試みられる技術は、接着剤を用いた結合、機械的締付、溶接（ｗｅｌｄｉｎｇ）、インサート射出などに分類できる。なかでも、接着剤を用いる方法は、使用方法が簡単であるという利点があるので、電子製品における異種素材間の接合時に用いられる代表的かつ古典的な方式で最も多く使用されている。
【０００４】
接着剤を用いるか、機械的締付を用いる工程は、比較的易しい方式で異種素材の接合を可能にするが、接合部が外観にそのまま現れてしまう問題点が発生していた。
【０００５】
また、最近は、樹脂−樹脂−金属からなる異種接合素材の開発が進められ、このような異種接合素材の場合、樹脂間の接合、樹脂と金属との間の接合がそれぞれ行われなければならないので、製造工程が複雑で製造費用が増加する問題があった。
【０００６】
そこで、比較的簡単な工程を用いながらも、多層樹脂間の接合と樹脂と金属との間の接合を容易に実現できる技術が必要なのが現状である。
【先行技術文献】
【特許文献】
【０００７】
【特許文献１】韓国登録特許公報：ＫＲ１０−１４９９６６５号
【発明の概要】
【発明が解決しようとする課題】
【０００８】
本発明は、多層樹脂間の接合と樹脂と金属との間の接合を容易に実現できる異種素材接合体の製造方法および異種素材接合体を提供する。
【０００９】
ただし、本発明が解決しようとする課題は、上述した課題に制限されず、述べていないさらに他の課題は下記の記載から当業者に明確に理解されるであろう。
【課題を解決するための手段】
【００１０】
本発明の一実施態様は、一面上に２以上のエッチング溝と、前記エッチング溝に隣接して備えられた突出部とを含む金属基材を用意するステップと、前記金属基材の一面上に第１樹脂層および第２樹脂層を順次に積層して、積層体を製造するステップと、前記第２樹脂層の表面上にレーザを照射するステップと、を含み、８００ｎｍ以上１１００ｎｍ以下のいずれか１つの波長に対して、前記第１樹脂層の光透過率は、２０％以上７０％以下であり、８００ｎｍ以上１１００ｎｍ以下のいずれか１つの波長に対して、前記第１樹脂層の光透過率は、前記第２樹脂層の光透過率より小さい異種素材接合体の製造方法を提供する。
【００１１】
また、本発明の一実施態様は、一面上に２以上のエッチング溝と、前記エッチング溝に隣接して備えられた突出部とを含む金属基材と、前記金属基材の一面上に順次に積層される第１樹脂層および第２樹脂層と、を含み、８００ｎｍ以上１１００ｎｍ以下のいずれか１つの波長に対して、前記第１樹脂層の光透過率は、２０％以上７０％以下であり、８００ｎｍ以上１１００ｎｍ以下のいずれか１つの波長に対して、前記第１樹脂層の光透過率は、前記第２樹脂層の光透過率より小さい異種素材接合体を提供する。
【発明の効果】
【００１２】
本発明の一実施態様に係る異種素材接合体の製造方法は、樹脂層間の接合、および樹脂層と金属基材との間の接合を簡単な方法により同時に形成できるという利点がある。
【００１３】
本発明の一実施態様に係る前記異種素材接合体は、金属基材と第１樹脂層との間の接合力、および第１樹脂層と第２樹脂層との間の接合力に優れることができる。
【００１４】
本発明の効果は上述した効果に限定されるものではなく、述べていない効果は本願明細書および添付した図面から当業者に明確に理解されるであろう。
【図面の簡単な説明】
【００１５】
【図１】本発明の一実施態様によりエッチングされた金属基材の表面の平面図（Ａ）および前記金属基材を走査型電子顕微鏡（ＳＥＭ）で観察した様子（Ｂ）である。
【図２】本発明の一実施態様に係る金属基材の側断面図である。
【図３】本発明の一実施態様に係る異種素材接合体の製造方法を概略的に示す図である。
【図４Ａ】本発明の実施例１で製造された異種素材接合体を撮影した写真である。
【図４Ｂ】本発明の実施例２で製造された異種素材接合体を撮影した写真である。
【図５Ａ】比較例１で製造された異種素材接合体を撮影した写真である。
【図５Ｂ】比較例２で製造された異種素材接合体を撮影した写真である。
【図５Ｃ】比較例３で製造された異種素材接合体を撮影した写真である。
【図５Ｄ】比較例４で製造された異種素材接合体を撮影した写真である。
【発明を実施するための形態】
【００１６】
本明細書において、ある部分がある構成要素を「含む」とする時、これは、特に反対の記載がない限り、他の構成要素を除くのではなく、他の構成要素をさらに含み得ることを意味する。
【００１７】
本明細書において、ある部材が他の部材の「上に」位置しているとする時、これは、ある部材が他の部材に接している場合のみならず、２つの部材の間にさらに他の部材が存在する場合も含む。
【００１８】
本明細書において、ある構成要素がある部分に「備え」られるとする時、これは、特別であるか制限された方法により形成されたものではなく、ある部分の上に位置するか設けられることを意味することができる。
【００１９】
本明細書において、使われる程度の用語「〜（する）ステップ」または「〜のステップ」は、「〜のためのステップ」を意味しない。
【００２０】
本明細書において、当該部材の厚さは、当該部材の側面の走査電子顕微鏡（ＳＥＭ；Ｓｃａｎｎｉｎｇ  Ｅｌｅｃｔｒｏｎ  Ｍｉｃｒｏｓｃｏｐｅ  Ｓ−４８００、ＨＩＴＡＣＨＩ社）イメージにおいて対応する縮尺と比較して測定されるか、厚さゲージ（ｇａｕｇｅ）を用いて測定されるものであり得る。
【００２１】
本明細書において、部材の「光透過率」は、部材に入射する光量に対する、部材を透過した光量の比率を意味することができ、「光反射率」は、部材に入射する光量に対する、部材で反射した光量の比率を意味することができ、「光吸収率」は、部材に入射する光量に対する、部材を吸収した光量の比率を意味することができ、部材の光透過率は、部材の光吸収率（％）および光反射率（％）を１００％から引いた値を意味することができる。また、部材の光透過率、光反射率、および光吸収率は、Ｓｈｉｍａｄｚｕ社のＳｐｏｌｉｄ３７００装置を用いて測定された特定波長における値であり得る。
【００２２】
以下、本明細書についてより詳しく説明する。
【００２３】
本発明の一実施態様は、一面上に２以上のエッチング溝と、前記エッチング溝に隣接して備えられた突出部とを含む金属基材を用意するステップと、前記金属基材の一面上に第１樹脂層および第２樹脂層を順次に積層して、積層体を製造するステップと、前記第２樹脂層の表面上にレーザを照射するステップと、を含み、８００ｎｍ以上１１００ｎｍ以下のいずれか１つの波長に対して、前記第１樹脂層の光透過率は、２０％以上７０％以下であり、８００ｎｍ以上１１００ｎｍ以下のいずれか１つの波長に対して、前記第１樹脂層の光透過率は、前記第２樹脂層の光透過率より小さい異種素材接合体の製造方法を提供する。
【００２４】
本発明の一実施態様に係る異種素材接合体の製造方法は、樹脂層間の接合、および樹脂層と金属基材との間の接合を簡単な方法により同時に形成できるという利点がある。
【００２５】
本発明の一実施態様によれば、前記金属基材として通常のものを特別な制限なく使用できるが、レーザ照射によるパターン形成が容易であり、適切な光吸収率を有するものを使用することが好ましい。例えば、前記金属基材として、アルミニウム（Ａｌ）およびチタン（Ｔｉ）などの純金属、ステンレススチール（ＳＴＳ）のような合金（ａｌｌｏｙ）などを使用することができる。
【００２６】
本発明の一実施態様によれば、前記金属基材の形態は、レーザ照射によるエッチングが可能であり、樹脂との接合が円滑に行われる形態であれば特別な制限なく適用可能である。例えば、前記金属基材は、平面、曲面を含む円筒形および多面体などの形態を有することができる。
【００２７】
本発明の一実施態様によれば、前記金属基材の一面上にレーザ（以下、第１レーザ）を照射して、２以上のエッチング溝と、前記エッチング溝に隣接して備えられた突出部とを含む金属基材を用意することができる。
【００２８】
本発明の一実施態様によれば、前記第１レーザは、波長が１０６４ｎｍのパルスレーザであってもよい。また、前記第１レーザの出力は、２０Ｗ以上２００Ｗ以下であってもよく、具体的には、２０Ｗ以上１００Ｗ以下、２０Ｗ以上５０Ｗ以下、または２０Ｗ以上４０Ｗ以下であってもよい。
【００２９】
本発明の一実施態様によれば、前記第１レーザの繰り返し数は、３０ｋＨｚ以上６００ｋＨｚ以下であってもよく、具体的には、３０ｋＨｚ以上２００ｋＨｚ、４０ｋＨｚ以上６００ｋＨｚ以下、または４０ｋＨｚ以上２００ｋＨｚ以下であってもよい。
【００３０】
本明細書において、前記第１レーザの繰り返し数は、パルスレーザの秒あたりの振動数を意味することができる。
【００３１】
本発明の一実施態様によれば、前記第１レーザの走査速度は、１００ｍｍ／ｓ以上１，０００ｍｍ／ｓ以下であってもよく、具体的には、１００ｍｍ／ｓ以上４００ｍｍ／ｓ以下、２００ｍｍ／ｓ以上１，０００ｍｍ／ｓ以下、２００ｍｍ／ｓ以上４００ｍｍ／ｓ以下、２００ｍｍ／ｓ以上４５０ｍｍ／ｓ以下、３００ｍｍ／ｓ以上４００ｍｍ／ｓ以下、または３００ｍｍ／ｓ以上４５０ｍｍ／ｓ以下であってもよい。
【００３２】
本明細書において、パルスレーザの走査速度は、照射されるレーザの一地点から他地点まで移動する速度を意味することができる。
【００３３】
本発明の一実施態様によれば、前記第１レーザの照射回数は、１回以上１０回以下であってもよく、具体的には、１回以上８回以下、１回以上４回以下、２回以上１０回以下、２回以上８回以下、２回以上４回以下、または４回以上８回以下であってもよい。また、前記第１レーザのパルス幅は、１５ｎｓ以上２２０ｎｓ以下であってもよい。
【００３４】
本発明の一実施態様によれば、前記第１レーザのスポットサイズは、１５μｍ以上５０μｍ以下であってもよく、具体的には、２５μｍ以上５０μｍ以下、３０μｍ以上５０μｍ以下、または３５μｍ以上５０μｍ以下であってもよい。
【００３５】
本明細書において、スポットサイズ（ｓｐｏｔ  ｓｉｚｅ、またはｂｅａｍ  ｓｉｚｅ）は、前記パルスレーザの焦点の一側末端から他側末端までの最大距離を意味することができる。
【００３６】
本発明の一実施態様によれば、前記第１レーザのピーク出力は、１．５ｋＷ以上６ｋＷ以下であってもよく、具体的には、１．５ｋＷ以上３．４ｋＷ以下、１．９ｋＷ以上６ｋＷ以下、または１．９ｋＷ以上３．４ｋＷ以下であってもよい。また、前記第１レーザのパルスエネルギーは、０．１ｍＪ以上２ｍＪ以下であってもよく、具体的には、０．１ｍＪ以上１ｍＪ以下、０．５ｍＪ以上２ｍＪ以下、または０．５ｍＪ以上１ｍＪ以下であってもよい。
【００３７】
前記第１レーザの照射条件を前述のように調節することにより、前記エッチング溝の深さ、前記エッチング溝の入口幅、前記エッチング溝の中間幅、前記突出部の長さ、前記突出部の高さ、および前記突出部と前記金属基材の表面とのなす角度範囲を後述のように制御することができる。これによって、前記金属基材と前記第１樹脂層との接合力を増大させることができる。
【００３８】
本発明の一実施態様によれば、前記第１レーザのエネルギー条件は、エッチング溝の壁とエッチング溝の入口で蒸発した材料の再凝縮が可能であり、前記金属基材から突出する突出部を相対的に粗く形成させることができる。これによって、前記金属基材と前記第１樹脂層との接合が可能な面積およびアンカリング構造（ａｎｃｈｏｒｉｎｇ  ｓｔｒｕｃｔｕｒｅ）が容易に形成できる。
【００３９】
本発明の一実施態様によれば、前記第１レーザは、前記エッチング溝の深さ方向に照射され、前記第１レーザの照射により、前記金属基材の一部は、前記金属基材の表面から前記エッチング溝の中心軸から遠くなる方向に溶融して前記突出部を備えることができる。また、前記第１レーザの照射により突出部を備えた部分を除いた前記金属基材の残りの一部は、前記エッチング溝が形成された前記金属基材の内部から前記エッチング溝の中心軸に向かって溶融できる。これによって、相対的に狭い入口幅を有するエッチング溝を形成することができる。
【００４０】
具体的には、前記第１レーザの照射により前記金属基材の溶融が速やかに進行し、その後、前記第１レーザの焦点が移動しながら前記溶融した金属基材が冷却され、前記溶融した金属基材がエッチング溝に隣接した部分から冷却されることにより、中間幅に比べて相対的に狭い入口幅を有するエッチング溝を形成することができる。
【００４１】
本発明の一実施態様によれば、前記第１レーザが前記金属基材の一面に照射される過程で、前記第１レーザの進行方向に沿って前記金属基材の一面上にエッチング溝が形成される。すなわち、第１レーザの進行方向と前記エッチング溝の進行方向とが一致できる。
【００４２】
また、前記金属基材の一面上に２以上の第１レーザが照射されてもよいし、前記２以上の第１レーザの進行方向は交差することができる。具体的には、前記１つの第１レーザの進行方向と、前記他の１つの第１レーザの進行方向とは交差することができる。前記１つの第１レーザおよび前記他の１つの第１レーザの照射により、前記金属基材の一面を格子構造にエッチングする場合、前記エッチングされた金属基材の表面から突き出る突出部（ｂｕｒｒ）がエッチング溝に隣接して前記金属基材の一面上に、前記エッチング溝から遠くなるように突出して形成される。
【００４３】
本発明の一実施態様によれば、前記第１レーザの照射により、前記金属基材の一面にマイクロメートル（μｍ）サイズのエッチング溝が形成されると同時に、突出部が前記エッチング溝に隣接して、前記エッチング溝から遠くなる方向に形成される。また、前記エッチング溝は、前記第１レーザの進行方向に沿って形成可能なため、前記１つの第１レーザの進行方向に沿って形成されたエッチング溝および前記他の１つの第１レーザの進行方向に沿って形成されたエッチング溝それぞれに隣接する突出部が連続的につながって向かい合う形態をして、最終的には、４つの面からなり、その内部に空間が備えられた垣根形態が形成される。具体的には、前記１つのエッチング溝に隣接する突出部の１つと、他の１つのエッチング溝に隣接した突出部の１つとが連続的につながって向かい合う形態をし、他の第１レーザの進行方向に沿って形成され、向かい合う一対の突出部が他の突出部とそれぞれ連結されて、内部に空間が備えられた垣根形態が形成される。
【００４４】
本発明の一実施態様によれば、１つのエッチング溝の進行方向と、他の１つのエッチング溝の進行方向とは平行であってよい。また、前記１つのエッチング溝の進行方向と、他の１つのエッチング溝の進行方向とは直角または非直角に交差することができる。
【００４５】
図１は、本発明の一実施態様によりエッチングされた金属基材の表面の平面図（Ａ）および前記金属基材を走査型電子顕微鏡（ＳＥＭ）で観察した様子（Ｂ）である。
【００４６】
図１を参照すれば、前記１つのエッチング溝１０の進行方向Ｘと、他の１つのエッチング溝１０の進行方向Ｙとが直角に交差する場合、前記エッチング溝から遠くなる方向に備えられる前記突出部２０が前記エッチング溝１０の進行方向ＸおよびＹに沿って連続的にまたは不連続的に備えられることを確認することができ、前記突出部２０によって取り囲まれる表面領域３０が正方または長方形状に備えられる。
【００４７】
また、図１を参照すれば、前記金属基材の表面は、格子構造の形態を示すことができる。具体的には、前記格子構造は、図１に示されるように、１つのエッチング溝１０の進行方向Ｘと、他の１つのエッチング溝１０の進行方向Ｙとが交差（具体的には、直交）することにより、前記エッチング溝１０によって形成された構造であってもよい。
【００４８】
このように、前記１つのエッチング溝および他の１つのエッチング溝によって金属基材の一面上に格子構造でパターンが形成されることにより、前記金属基材の一面の光反射率を適切な水準に調節可能である。これによって、前記金属基材の一面と前記第１樹脂層との間の接合がより容易に形成可能であり、その接合力に優れることができる。
【００４９】
図２は、本発明の一実施態様に係る金属基材の側断面図である。
【００５０】
図２を参照すれば、前記金属基材の表面にマイクロメートル（μｍ）単位のエッチング溝１０が備えられると同時に、突出部２０ａ、２０ｂが前記エッチング溝に隣接して、前記エッチング溝から遠くなる方向に備えられる。また、図２を参照すれば、前記金属基材の表面に、前記突出部が前記金属基材の表面から突き出る形態で備えられ、前記突出部は、前記エッチング溝から遠くなるように突出する形態で備えられる。
【００５１】
また、図１および図２によれば、前記１つのエッチング溝１０に隣接して前記金属基材の表面に備えられた突出部２０ｂと、前記他の１つのエッチング溝に隣接して前記金属基材の表面に備えられた突出部２０ｃとが連続的にまたは不連続的につながって向かい合う形態をして、最終的には、４つの面からなり、その内部に空間３０が形成された垣根形態が備えられる。
【００５２】
さらに、図２によれば、本発明の一実施態様に係る金属基材に備えられた１つのエッチング溝１０に隣接した突出部の１つ２０ｂと、他の１つのエッチング溝に隣接した突出部の１つ２０ｃとが連続的にまたは不連続的につながって向かい合う形態をし、他のエッチング溝の進行方向に沿って備えられ、向かい合う一対の突出部（図示せず）が２０ｂおよび２０ｃで表示される突出部とそれぞれ連結されて、内部に表面領域３０が形成された垣根形態が備えられる。
【００５３】
また、１つのエッチング溝の進行方向および他の１つのエッチング溝の進行方向が直交する場合、前記１つのエッチング溝の進行方向の断面形状と、前記他のエッチング溝の進行方向の断面形状とは非常に類似してもよいが、前記１つのエッチング溝の進行方向および前記他の１つのエッチング溝の進行方向が非直交交差する場合には、前記１つのエッチング溝の進行方向の断面形状と、前記他のエッチング溝の進行方向の断面形状とは異なっていてもよい。
【００５４】
本発明の一実施態様によれば、前記突出部は、前記金属基材の一面に対して鋭角をなして備えられる。具体的には、前記エッチング溝から遠くなる方向に備えられた前記突出部と前記金属基材の一面とのなす角度が鋭角であってもよい。
【００５５】
本発明の一実施態様によれば、前記突出部が前記金属基材の一面に対してなす角度は、３０゜以上８０゜以下、３０゜以上７０゜以下、３５゜以上８０゜以下、３５゜以上７０゜以下、３５゜以上６０゜以下、４０゜以上７０゜以下、または４０゜以上６０゜以下であってもよい。前記突出部が前記金属基材の一面に対してなす角度を前述した範囲に調節することにより、前記金属基材の一面の光反射率を効果的に低下させることができ、これによって、前記金属基材の一面と前記第１樹脂層との接合をより容易に行うことができる。
【００５６】
本明細書において、前記突出部と前記金属基材の一面とのなす角度は、前記エッチング溝から遠くなる方向に備えられた前記突出部と前記金属基材の一面とのなす角度を意味することができる。
【００５７】
本発明の一実施態様によれば、前記エッチング溝の入口幅に対する、前記エッチング溝の深さの比は、１：３〜１：１４、または１：３〜１：１３であってもよい。前記範囲で前記第１樹脂層が前記エッチング溝の内部に十分に満たされるようになって、前記金属基材と前記第１樹脂層との接合力が向上できる。
【００５８】
本明細書において、前記エッチング溝の入口幅は、前記エッチング溝が形成された前記金属基材の表面の延長線上の前記エッチング溝の幅を意味するものであってもよい。
【００５９】
本明細書において、前記エッチング溝の深さは、前記１つのエッチング溝の最低地点から、前記金属基材の延長線と前記１つのエッチング溝の中心軸との交点までの最大距離を意味することができる。
【００６０】
本発明の一実施態様によれば、前記エッチング溝の入口幅は、１０μｍ以上２５μｍ以下、または１０μｍ以上２０μｍ以下であってもよい。また、前記エッチング溝の深さは、５０μｍ以上２５０μｍ以下、５０μｍ以上２４０μｍ以下、６０μｍ以上２５０μｍ以下、または６０μｍ以上２４０μｍ以下であってもよい。
【００６１】
さらに、本発明の一実施態様によれば、前記エッチング溝の中間幅は、１５μｍ以上３０μｍ以下、または２０μｍ以上３０μｍ以下であってもよく、前記エッチング溝の入口幅に対する、前記エッチング溝の中間幅の比は、１：１．３〜１：３であってもよい。前記範囲で前記樹脂層が前記エッチング溝に十分に満たされ、これによって、前記金属基材と前記第１樹脂層との接合力が向上できる。
【００６２】
本明細書において、前記エッチング溝の中間幅は、前記エッチング溝の深さの半分になる地点の、前記エッチング溝間の最大距離を意味することができる。
【００６３】
本発明の一実施態様によれば、前記エッチング溝の入口幅、中間幅、および深さを前述した範囲に調節することにより、前記金属基材と前記第１樹脂層との接合力を効果的に向上させることができるように、前記金属基材の一面の光反射率を適切な範囲に制御することができる。
【００６４】
本発明の一実施態様によれば、前記突出部の一側末端から他側末端までの長さは、２５μｍ以上８０μｍ以下、２５μｍ以上７０μｍ以下、３０μｍ以上８０μｍ以下、３０μｍ以上７０μｍ以下、３０μｍ以上５０μｍ以下、３５μｍ以上７０μｍ以下、または３５μｍ以上５０μｍ以下であってもよい。
【００６５】
また、本発明の一実施態様によれば、前記突出部の高さは、３０μｍ以上１００μｍ以下、３０μｍ以上９０μｍ以下、４０μｍ以上１００μｍ以下、４０μｍ以上９０μｍ以下、４０μｍ以上８０μｍ以下、５０μｍ以上９０μｍ以下、または５０μｍ以上８０μｍ以下であってもよい。
【００６６】
前記突出部の長さと前記突出部の高さの範囲で、前記第１樹脂層が十分に供給されて前記金属基材に十分な接合力で固定できる。
【００６７】
本発明の一実施態様によれば、前記エッチング溝の中心軸間の距離は、５０μｍ以上１，０００μｍ以下、５０μｍ以上８００μｍ以下、８０μｍ以上１，０００μｍ以下、８０μｍ以上８００μｍ以下、８０μｍ以上５００μｍ以下、１００μｍ以上５００μｍ以下、８０μｍ以上２５０μｍ以下、または１００μｍ以上２５０μｍ以下であってもよい。
【００６８】
前記範囲で向い合う突出部が併合される現象を防止することにより、前記樹脂層が供給されない空き空間構造の形成を防止することができ、前記エッチング溝および突出部によって形成される構造物と前記樹脂層との間の接合面積が相対的に増加して、十分な結合力を形成することができる。
【００６９】
本明細書において、前記エッチング溝の中心軸間の距離は、前記エッチング溝の深さが最大になる１つのエッチング溝の末端から他の１つのエッチング溝の末端までの距離を意味することができる。
【００７０】
本発明の一実施態様によれば、前記金属基材と前記第１樹脂層との間の接合力は、前記突出部の高さが高いほど、エッチング溝間の間隔が狭いほど強くなる。
【００７１】
本発明の一実施態様によれば、前記金属基材の一面上に第１レーザを照射し、エッチング溝および突出部を形成して金属基材の一面を改質させる方法以外に、前記金属基材の一面をサンドブラスト（ｓａｎｄｂｌａｓｔ）処理、および／または化学的腐食処理などの方法を利用して、前記金属基材の一面を改質させることができる。前記金属基材の一面を改質させて、８００ｎｍ以上１１００ｎｍ以下のいずれか１つの波長に対する、前記金属基材の一面の光反射率を１０％以上３０％以下に調節することができる。これによって、より容易に前記異種素材接合体を製造することができる。
【００７２】
本発明の一実施態様によれば、前記金属基材の一面上に第１樹脂層および第２樹脂層を順次に積層して積層体を製造し、前記第２樹脂層の表面上にレーザ（以下、第２レーザ）を照射することにより、第１樹脂層と金属基材とが接合され、第１樹脂層と第２樹脂層とが接合された異種素材接合体を製造することができる。
【００７３】
図３は、本発明の一実施態様に係る異種素材接合体の製造方法を概略的に示す図である。この時、図３には、金属基材の一面上に備えられたエッチング溝と突出部を省略図示した。
【００７４】
図３を参照すれば、金属基材１００の一面上に第１樹脂層２１０が備えられ、前記第１樹脂層２１０の一面上に第２樹脂層２２０が備えられた積層体に対して、前記第２レーザ（Ｌａｓｅｒ）を第２樹脂層２２０から金属基材１００の方向に照射して、異種素材接合体を製造することができる。
【００７５】
本発明の一実施態様によれば、前記第２樹脂層から金属基材の方向に第２レーザを照射する場合、前記第２レーザは、第２樹脂層および第１樹脂層を透過して、前記金属基材の一面上に到達することができる。前記第２レーザが第２樹脂層から金属基材の一面に到達する過程で、第２樹脂層と第１樹脂層が前記第２レーザから吸収した熱エネルギー、前記金属基材の一面から反射して第１樹脂層が再吸収した熱エネルギー、および金属基材の一面から伝達された熱エネルギーによって、前記第１樹脂層と第２樹脂層とが融着して接合できる。また、第１樹脂層が溶融して金属基材の一面上に形成されたエッチング溝の内部を満たし、金属基材と第１樹脂層とが接合できる。具体的には、第１樹脂層が溶融するにつれ、前記金属基材の表面、前記エッチング溝および前記垣根形態の突出部の内部空間に供給されることにより、金属基材と第１樹脂層との間、すなわち異種素材間の接合が形成される。
【００７６】
本発明の一実施態様によれば、８００ｎｍ以上１１００ｎｍ以下のいずれか１つの波長に対して、前記第１樹脂層の光透過率は、２０％以上７０％以下であり、前記第１樹脂層の光透過率は、前記第２樹脂層の光透過率より小さい。これによって、前記第２レーザは、前記第１樹脂層および第２樹脂層を透過して金属基材の一面上に効果的に到達することができ、前記第２レーザが金属基材の一面上に到達する過程で発生する熱エネルギーによって、金属基材と第１樹脂層との間の接合、および第１樹脂層と第２樹脂層との間の接合が同時に容易に行われる。
【００７７】
本発明の一実施態様によれば、８００ｎｍ以上１１００ｎｍ以下のいずれか１つの波長に対して、前記第１樹脂層の光透過率は、２０％以上７０％以下であってもよい。具体的には、８００ｎｍ以上１１００ｎｍ以下のいずれか１つの波長に対して、前記第１樹脂層の光透過率は、２５％以上６５％以下、３０％以上６０％以下、または３５％以上６５％以下であってもよい。より具体的には、前記第１樹脂層の光透過率は、９１５ｎｍの波長を有する光に対するものであってもよい。
【００７８】
前記第１樹脂層の光透過率を前述した範囲に調節することにより、前記第２レーザは、前記金属基材の一面上に容易に到達することができ、前記金属基材の一面上に第２レーザが到達する過程で、前記第１樹脂層は、熱エネルギーを効果的に吸収することができる。これによって、前記第１樹脂層と第２樹脂層との間、および第１樹脂層と金属基材との間の接合が同時に効果的に行われる。
【００７９】
本発明の一実施態様によれば、８００ｎｍ以上１１００ｎｍ以下のいずれか１つの波長に対して、前記第１樹脂層の光吸収率は、２０％以上５０％以下であってもよい。具体的には、８００ｎｍ以上１１００ｎｍ以下のいずれか１つの波長に対して、前記第１樹脂層の光吸収率は、２５％以上４５％以下、または３０％以上４０％以下であってもよい。より具体的には、前記第１樹脂層の光吸収率は、９１５ｎｍの波長を有する光に対するものであってもよい。
【００８０】
前記第１樹脂層の光吸収率を前述した範囲に調節することにより、前記金属基材の一面上に第２レーザが到達する過程で、前記第１樹脂層は、前記第２レーザからエネルギーを効果的に吸収することができ、前記金属基材の一面から反射するエネルギーを効果的に吸収することができる。これによって、前記第１樹脂層と第２樹脂層との間の接合および前記第１樹脂層と金属基材の一面との間の接合が効果的に形成される。
【００８１】
すなわち、前記第１樹脂層は、光透過材および光吸収材の役割を同時に果たすことができる。
【００８２】
本発明の一実施態様によれば、８００ｎｍ以上１１００ｎｍ以下のいずれか１つの波長に対して、前記金属基材の一面の光反射率は、５０％以下であってもよい。具体的には、８００ｎｍ以上１１００ｎｍ以下のいずれか１つの波長に対して、前記金属基材の一面の光反射率は、１０％以上５０％以下、１５％以上４５％以下、２０％以上３５％以下、１２．５％以上２７．５％以下、１５％以上２５％以下、または１７％以上２３％以下であってもよい。より具体的には、前記金属基材の一面の光反射率は、９１５ｎｍの波長を有する光に対するものであってもよい。
【００８３】
前記金属基材の一面の光反射率が前述した範囲内の場合、前記金属基材の一面に到達した第２レーザを適切な程度に前記第１樹脂層に反射させて第１樹脂層に熱エネルギーを伝達すると同時に、第２レーザのエネルギーが前記金属基材の一面に吸収されて転換された熱（ｈｅａｔ）によって界面（前記金属基材の一面と第１樹脂層とが当接している面）の第１樹脂層を効果的に溶融させることができる。これによって、金属基材の一面との界面に位置した第１樹脂層部分が効果的に溶融することができ、溶融した樹脂が前記金属基材の表面、前記エッチング溝および前記垣根形態の突出部の内部空間に容易に供給できる。
【００８４】
本発明の一実施態様によれば、８００ｎｍ以上１１００ｎｍ以下のいずれか１つの波長に対して、前記第２樹脂層の光透過率は、５０％以上８０％以下であってもよい。具体的には、８００ｎｍ以上１１００ｎｍ以下のいずれか１つの波長に対して、前記第２樹脂層の光透過率は、５５％以上７５％以下、６５％以上７８％以下、６７．５％以上７５％以下、または７０％以上７３％以下であってもよい。より具体的には、前記第２樹脂層の光透過率は、９１５ｎｍの波長を有する光に対するものであってもよい。
【００８５】
前記第２樹脂層の光透過率が前述した範囲内の場合、前記第２レーザに由来するエネルギーが前記第２樹脂層に集中して、第１樹脂層および金属基材にエネルギーが十分に伝達されないことを効果的に防止することができる。
【００８６】
本発明の一実施態様によれば、前記第１樹脂層の厚さは、０．１ｍｍ以上５ｍｍ以下であってもよい。具体的には、前記第１樹脂層の厚さは、０．５ｍｍ以上４．５ｍｍ以下、１．０ｍｍ以上４．０ｍｍ以下、１．５ｍｍ以上４．５ｍｍ以下、２ｍｍ以上４ｍｍ以下、または３ｍｍ以上３．５ｍｍ以下であってもよい。前記第１樹脂層の厚さを前述した範囲に調節することにより、前記第１樹脂層と第２樹脂層との間の接合および第１樹脂層と金属基材の一面との接合効率を向上させることができる。また、前記第１樹脂層の厚さが前述した範囲内の場合、前記第１樹脂層自体は、前記異種素材接合体の構造体として活用可能である。
【００８７】
本発明の一実施態様によれば、前記第１樹脂層は、前述した光透過率、光吸収率を満たすものであれば、当業界で用いられる樹脂層を制限なく採用可能である。また、前記第２樹脂層は、前述した光透過率を満たすものであれば、当業界で用いられる樹脂層を制限なく採用可能である。例えば、前記第１樹脂層および第２樹脂層それぞれは、ポリプロピレン樹脂、ポリアミド樹脂、ポリカーボネート樹脂、ポリブチレンテレフタレート、ポリエチレンテレフタレート、および補強材含有樹脂のうちの少なくとも１つを含むことができるが、その種類が限定されるものではない。
【００８８】
また、前記補強材は、ガラス繊維（ｇｌａｓｓ  ｆｉｂｅｒ）、タルク（ｔａｌｃ）、および炭素繊維（ｃａｒｂｏｎ  ｆｉｂｅｒ）のうちの少なくとも１つを含むことができるが、前記補強材の種類を限定しない。
【００８９】
本発明の一実施態様によれば、前記レーザ（第２レーザ）は、５０Ｗ以上２，０００Ｗ以下の出力のダイオードレーザであってもよい。前記ダイオードレーザは、順方向の半導体接合を能動媒質として用いて発生するレーザを意味することができる。
【００９０】
本発明の一実施態様によれば、前記第２レーザの波長は、近赤外線領域の波長であってもよい。具体的には、前記第２レーザの波長は、８００ｎｍ以上１１００ｎｍ以下のいずれか１つの波長であってもよく、具体的には、９１５ｎｍであってもよい。
【００９１】
本発明の一実施態様によれば、前記第２レーザの出力は、５０Ｗ以上２，０００Ｗ以下であってもよいし、レーザのスポットサイズ、第１樹脂層および第２樹脂層の素材によって適切に調節可能である。
【００９２】
本発明の一実施態様によれば、前記レーザ（第２レーザ）は、１００μｍ以上５，０００μｍ以下のスポットサイズ、１０ｍｍ／ｓ以上１，０００ｍｍ／ｓ以下の照射速度、および３回以下の照射回数で照射される。
【００９３】
本発明の一実施態様によれば、前記第２レーザのスポットサイズは、２００μｍ以上４，５００μｍ以下、５００μｍ以上３，５００μｍ以下、７５０μｍ以上２，０００μｍ以下、または１，０００μｍ以上１，５００μｍ以下であってもよいし、第１樹脂層および第２樹脂層の素材によって適切に調節可能である。また、前記第２レーザの走査速度は、５０ｍｍ／ｓ以上８００ｍｍ／ｓ以下、７０ｍｍ／ｓ以上５００ｍｍ／ｓ以下、または１００ｍｍ／ｓ以上２５０ｍｍ／ｓ以下であってもよいし、第１樹脂層および第２樹脂層の素材によって適切に調節可能である。
【００９４】
本発明の一実施態様によれば、前記第２レーザの照射回数は、３回以下、具体的には、２回以下であってもよい。すなわち、本発明の一実施態様に係る異種素材接合体の製造方法は、少ない数の第２レーザの照射回数でも金属基材と第１樹脂層、第１樹脂層と第２樹脂層との間の接合を容易に形成することができる。
【００９５】
また、本発明の一実施態様に係る異種素材接合体の製造方法は、既存の異種素材の接合方法とは異なり、化学有害物質による環境汚染や量産工程の管理が難しいなどの問題点が発生する恐れがない。さらに、工程ステップを最小化して異種素材接合体の製造効率を向上させることができ、製造費用を効果的に節減させることができる。
【００９６】
また、本発明の一実施態様は、一面上に２以上のエッチング溝と、前記エッチング溝に隣接して備えられた突出部とを含む金属基材と、前記金属基材の一面上に順次に積層される第１樹脂層および第２樹脂層と、を含み、８００ｎｍ以上１１００ｎｍ以下のいずれか１つの波長に対して、前記第１樹脂層の光透過率は、２０％以上７０％以下であり、８００ｎｍ以上１１００ｎｍ以下のいずれか１つの波長に対して、前記第１樹脂層の光透過率は、前記第２樹脂層の光透過率より小さい異種素材接合体を提供する。
【００９７】
本発明の一実施態様に係る前記異種素材接合体は、金属基材と第１樹脂層との間の接合力、および第１樹脂層と第２樹脂層との間の接合力に優れることができる。
【００９８】
本発明の一実施態様に係る異種素材接合体は、前記異種素材接合体の製造方法により製造されたものであってもよい。また、本発明の一実施態様に係る異種素材接合体の金属基材、第１樹脂層および第２樹脂層それぞれは、前述した異種素材接合体の製造方法における金属基材、第１樹脂層および第２樹脂層と同一であってもよい。
【００９９】
本発明の一実施態様によれば、前記第１樹脂層は、前記エッチング溝の内部、前記金属基材の表面と突出部との間に満たされて前記金属基材に接合できる。具体的には、金属基材の一面と接している第１樹脂層の溶融した部分が前記金属基材の表面、前記エッチング溝および前記垣根形態の突出部の内部空間に供給されて満たされることにより、前記第１樹脂層と前記金属基材の一面とが接合できる。
【０１００】
本発明の一実施態様によれば、前記第１樹脂層と第２樹脂層とは、融着して接合されたものであってもよい。具体的には、前記第１樹脂層に発生した熱エネルギーによって、前記第１樹脂層と第２樹脂層との間の界面が溶融し融着することにより接合が行われる。
【０１０１】
本発明の一実施態様によれば、前記第１樹脂層の厚さは、０．１ｍｍ以上５ｍｍ以下であってもよい。従来の異種素材接合体の場合、樹脂層と金属基材とを接合するために、粘着剤や接着剤などを使用した。この時、前記粘着剤や接着剤は、ナノメートルの厚さからマイクロメートルの厚さを有するものであって、樹脂層と金属基材とを接合する役割を果たすだけで、異種素材接合体の構造をなすものではなかった。これに対し、本発明の一実施態様に係る異種素材接合体の第１樹脂層は、前述した厚さを有することにより、第２樹脂層と金属基材とを接合する役割を果たすと同時に、異種素材接合体の構造をなすことができる。
【０１０２】
本発明の一実施態様によれば、前記金属基材の厚さは、０．１ｍｍ以上であってもよい。また、前記第２樹脂層の厚さは、０．１ｍｍ以上５ｍｍ以下であってもよい。
【実施例】
【０１０３】
以下、本発明を具体的に説明するために実施例を挙げて詳しく説明する。しかし、本発明に係る実施例は種々の異なる形態に変形可能であり、本発明の範囲が以下に述べる実施例に限定されると解釈されない。本明細書の実施例は、当業界における平均的な知識を有する者に本発明をより完全に説明するために提供されるものである。
【０１０４】
実施例１
金属基材の用意
下記表１のような条件の２種類のパルスレーザを１．５ｍｍの厚さのスチール（ｓｔｅｅｌ）基板の表面に互いに直交するように二重照射して格子構造となるようにエッチングした。レーザ照射により、エッチング溝と、エッチング時に発生する突出部とが前記エッチング溝の周辺部に沿って互いに連結されて、内部に空間を作る垣根の形態に形成された。
【表１】
2021528282.tif 000003
【０１０５】
このように形成されたエッチング溝の深さ、エッチング溝の入口幅、およびエッチング溝の中間幅を測定し、その結果を下記表２に示した。具体的には、前記エッチング溝の深さ、入口幅、中間幅、突出部の深さおよび突出部の高さを測定するために、エッチングされたアルミニウム基板を界面部の垂直方向に切断し、これを研磨（ｐｏｌｉｓｈｉｎｇ）して試験片を製造した。また、各試験片あたり１０個〜２０個の溝における各形状（エッチング溝の深さ、エッチング溝の入口幅、エッチング溝の中間幅、突出部の長さおよび突出部の高さ）の測定値の平均値を計算して、下記表２に示した。
【表２】
2021528282.tif 000004
【０１０６】
この時、前記用意されたエッチング溝および突出部が備えられたスチール基板の表面は、９１５ｎｍの波長における光反射率が約２１％であった。
【０１０７】
異種素材接合体の製造
第１樹脂層として、９１５ｎｍの波長における光透過率が約５９％、光吸収率が約３０％であり、厚さが約１．６ｍｍであり、ガラス繊維（ｇｌａｓｓ  ｆｉｂｅｒ）が約３０重量％添加されたホモポリプロピレン樹脂層を用意した。また、第２樹脂層として、９１５ｎｍの波長における光透過率が約７２％、厚さが約３．２ｍｍであるエチレン−プロピレンブロック共重合体樹脂（ＣＢ５２３０）基材を用意した。
【０１０８】
その後、用意されたスチール基板と第１樹脂層、第２樹脂層をそれぞれ横２０ｍｍ、縦６０ｍｍの大きさに裁断した後、前記エッチングされたスチール基板の表面上に第１樹脂層と第２樹脂層とが１ｃｍの長さに重なるように固定した。これによって、スチール基板、第１樹脂層、第２樹脂層が順次に備えられた積層体を用意した。その後、第２樹脂層からスチール基板の方向に、９１５ｎｍの波長、スパットサイズ３ｍｍ、出力４５０Ｗのダイオードレーザを４０ｍｍ／ｓの照射速度で２回繰り返し照射（積層体の幅方向）して異種素材接合体を製造した。
【０１０９】
実施例２
第１樹脂層として、９１５ｎｍの波長における光透過率が約３５％、光吸収率が約５０％であり、厚さが約３．２ｍｍであり、ガラス繊維（ｇｌａｓｓ  ｆｉｂｅｒ）が約３０重量％添加されたホモポリプロピレン樹脂層を用意したことを除き、前記実施例１と同様の方法で異種素材接合体を製造した。
【０１１０】
比較例１
レーザ照射によりエッチング溝および突出部が備えられていないスチール基板（９１５ｎｍの波長における光反射率が約５２％）を用意し、第１樹脂層として、９１５ｎｍの波長における光透過率が約３５％、光吸収率が約５０％であり、厚さが約１．６ｍｍであり、ガラス繊維（ｇｌａｓｓ  ｆｉｂｅｒ）が約３０重量％添加されたホモポリプロピレン樹脂層を用意したことを除き、前記実施例１と同様の方法で異種素材接合体を製造した。
【０１１１】
比較例２
スチール基板の代わりに、９１５ｎｍの波長における光反射率が約５％であるレーザ吸収用樹脂を用意したことを除き、前記比較例１と同様の方法で異種素材接合体を製造した。
【０１１２】
比較例３
第１樹脂層として、９１５ｎｍの波長における光透過率が約７２％、光吸収率が約１５％であり、厚さが約１．６ｍｍであるホモポリプロピレン樹脂層を用意し、第２樹脂層として、９１５ｎｍの波長における光透過率が約３５％、厚さが約３．２ｍｍであり、ガラス繊維（ｇｌａｓｓ  ｆｉｂｅｒ）が約３０重量％添加されたホモポリプロピレン樹脂層を用意したことを除き、前記実施例１と同様の方法で異種素材接合体を製造した。
【０１１３】
比較例４
第１樹脂層として、９１５ｎｍの波長における光透過率が約８０％、光吸収率が約１０％であり、厚さが約３．２ｍｍであるホモポリプロピレン樹脂層を用意し、第２樹脂層として、９１５ｎｍの波長における光透過率が約７２％、厚さが約１．６ｍｍであるホモポリプロピレン基材を用意したことを除き、前記実施例１と同様の方法で異種素材接合体を製造した。
【０１１４】
図４Ａは、本発明の実施例１で製造された異種素材接合体を撮影した写真であり、図４Ｂは、本発明の実施例２で製造された異種素材接合体を撮影した写真である。具体的には、図４Ａの（１）は、実施例１で製造された異種素材接合体の側面を撮影した写真であり、（２）は、実施例１で製造された異種素材接合体の上面を撮影した写真である。
【０１１５】
図４Ａおよび図４Ｂを参照すれば、本発明の実施例１および実施例２による異種素材接合体の製造方法は、金属基材と第１樹脂層との間の接合、第１樹脂層と第２樹脂層との間の接合を同時に効果的に接合できることを確認した。また、図４Ａの（２）を参照すれば、レーザが照射された第２樹脂層の表面が損傷しないことを確認した。
【０１１６】
図５Ａは、比較例１で製造された異種素材接合体を撮影した写真であり、図５Ｂは、比較例２で製造された異種素材接合体を撮影した写真であり、図５Ｃは、比較例３で製造された異種素材接合体を撮影した写真であり、図５Ｄは、比較例４で製造された異種素材接合体を撮影した写真である。具体的には、図５Ｃの（１）は、比較例３で製造された異種素材接合体の側面を撮影した写真であり、（２）は、比較例３で製造された異種素材接合体の上面を撮影した写真である。
【０１１７】
図５Ａを参照すれば、金属基材の表面にアンカー溝および突出部を形成しない場合、比較例１の場合、第１樹脂層と第２樹脂層との接合はなされるものの、金属基材と第１樹脂層との間の接合が形成されないことを確認した。また、図５Ｂを参照すれば、表面の光反射率が約５％であるレーザ吸収用樹脂を基材として用いた比較例２の場合、金属基材と第１樹脂層との間の接合はなされたものの、基材から第１樹脂層に反射で伝達されるエネルギーが十分ではなく、第１樹脂層と第２樹脂層との接合が形成されないことを確認した。
【０１１８】
また、図５Ｃの（１）を参照すれば、第１樹脂層の光透過率と光吸収率、第２樹脂層の光透過率が本発明における範囲から逸脱し、第２樹脂層の光透過率が第１樹脂層の光透過率より低い比較例３の場合、照射されるレーザの大部分のエネルギーが第２樹脂層に集中し、第２樹脂層を透過して第１樹脂層および金属基材に十分に伝達されず、金属基材と第１樹脂層との間の接合、および第１樹脂層と第２樹脂層との間の接合が形成されないことを確認した。さらに、図５Ｃの（２）を参照すれば、レーザの大部分のエネルギーが第２樹脂層に集中して、第２樹脂層の表面が損傷することを確認した。
【０１１９】
また、図５Ｄを参照すれば、第１樹脂層の光透過率が７０％を超え、第２樹脂層の光透過率が７２％である比較例４の場合、金属基材にレーザが十分に到達して金属基材と第１樹脂層との間の接合は形成されるものの、第１樹脂層の光透過率が高くてエネルギーを十分に吸収できず、第１樹脂層と第２樹脂層との間の接合が形成されないことを確認した。
【０１２０】
実験例１
前記実施例１および実施例２と比較例１〜４で製造された異種素材接合体の両末端を（Ｚｗｉｃｋ社、モデル：Ｚ０２０）機器に固定し、これを用いて５０ｍｍ／ｍｉｎの速度で剪断引張力を測定して接合強度を測定した。
【０１２１】
前記実験例１により、剪断引張力により接合強度を測定した結果、実施例１は、２３ＭＰａの接合強度を有し、実施例２は、２２ＭＰａの接合強度を有することを確認した。さらに、実施例１および実施例２の剪断引張力を測定する過程で金属とプラスチックの界面が破断し、第１樹脂層と第２樹脂層との間の分離は起こらなかった。
【０１２２】
これに対し、比較例１および比較例３は、異種素材接合体の製造過程でスチール基板と第１樹脂層との間の接合が形成されず、比較例２は、吸収用樹脂と第１樹脂層との間の接合が発生したものの、第１樹脂層と第２樹脂層との間の接合は発生しなかった。また、比較例４は、スチール基板と第１樹脂層とのみ接合がなされ、第１樹脂層と第２樹脂層との間の接合は起こらず、前記比較例１〜比較例４の異種素材接合体の接合強度を測定することができなかった。
【符号の説明】
【０１２３】
１０：エッチング溝
２０、２０ａ、２０ｂ、２０ｃ、２０ｄ：突出部
３０：表面領域
１００：金属基材
２１０：第１樹脂層
２２０：第２樹脂層
３００：レーザ吸収用樹脂
【図１（Ａ）】
2021528282.tif 000005
【図１（Ｂ）】
2021528282.tif 000006
【図２】
2021528282.tif 000007
【図３】
2021528282.tif 000008
【図４Ａ】
2021528282.tif 000009
【図４Ｂ】
2021528282.tif 000010
【図５Ａ】
2021528282.tif 000011
【図５Ｂ】
2021528282.tif 000012
【図５Ｃ】
2021528282.tif 000013
【図５Ｄ】
2021528282.tif 000014
【国際調査報告】
2021528282.tif 000015
2021528282.tif 000016
2021528282.tif 000017
2021528282.tif 000018